КАТАЛИТИЧЕСКАЯ СИСТЕМА ДЛЯ ВОССТАНОВЛЕНИЯ ОКСИДОВ АЗОТА ИЗ ВЫХЛОПНЫХ ГАЗОВ, ПРИМЕНЕНИЕ УКАЗАННОЙ КАТАЛИТИЧЕСКОЙ СИСТЕМЫ ДЛЯ ОБРАБОТКИ ВЫХЛОПНЫХ ГАЗОВ И СПОСОБ ВОССТАНОВЛЕНИЯ ОКСИДОВ АЗОТА ДО АЗОТА

1. Каталитическая система для восстановления оксидов азота из выхлопных газов, содержащая, по меньшей мере, два слоя катализатора, в которой первый слой катализатора представляет собой железо-бета-цеолит, а второй слой катализатора, лежащий ниже по ходу потока, представляет собой серебро, нанесенное на оксид алюминия.
2. Каталитическая система по п.1, кроме того, содержащая, по меньшей мере, один инертный слой материала между первым и вторым слоями катализатора.
3. Каталитическая система по п.1 или 2, кроме того, содержащая слой катализатора окисления аммиака, лежащий ниже по ходу потока, чем второй слой катализатора.
4. Способ восстановления оксидов азота до азота в выхлопном газе, содержащий пропускание выхлопного газа в присутствии восстанавливающего агента через каталитическую систему, содержащую, по меньшей мере, два слоя катализатора, в которой первый слой катализатора представляет собой железо-бета-цеолит, а второй слой катализатора, лежащий ниже по ходу потока, представляет собой серебро, нанесенное на оксид алюминия.
5. Способ по п.4, где восстанавливающий агент выбирается из аммиака, мочевины, водорода, алканов, алкенов и их смесей.
6. Способ по п.5, где восстанавливающий агент представляет собой смесь водорода и аммиака.
7. Способ по п.4, где количество серебра во втором слое катализатора составляет от 0,5 до 5 мас.%.
8. Способ по п.7, где количество серебра составляет 1 мас.%.
9. Способ по п.7, где оксид алюминия представляет собой бемит.
10. Способ по п.4, кроме того, содержащий обеспечение, по меньшей мере, одного инертного слоя материала между первым и вторым слоями катализатора.
11. Способ по п.5, где аммиак подается из средств для хранения аммиака в форме твердого амина металла, из которого аммиак высвобождается, а водород подается посредством разложения аммиака в реакторе разложения аммиака.
12. Способ по п.4, кроме того, содержащий слой катализатора окисления аммиака, лежащий ниже по ходу потока, чем второй слой катализатора.
13. Способ по любому из пп.4-12, где катализаторы, а именно железо-бета-цеолит и серебро на оксиде алюминия, нанесены на каждый конец монолитной подложки.
14. Применение каталитической системы по пп.1-3 для обработки выхлопных газов из двигателей внутреннего сгорания, работающих на обедненных смесях, газовых турбин и испарителей.